(57)【要約】【課題】  車両塗装面、特に自動車の塗装面に塗りムラなく付着し、撥水性、水滴滑落性を維持しながら、光沢および艶出しが更に向上するエマルジョン組成物、特に門型洗車機やスプレー洗車機などの自動式洗車機に使用するのに好適なエマルジョン組成物を提供すること。【解決手段】  ポリジオルガノシロキサンを非イオン性界面活性剤により乳化した水性エマルジョンに、炭素数１５〜１８の直鎖アルキル又は直鎖アルケニル基を含む、ポリオキシアルキレン脂肪酸エステル、ポリオキシアルキレンソルビタン脂肪酸エステル又はポリオキシアルキレンアルキルエーテルから選択されるエステル又はエーテル化合物を更に含有するエマルジョン組成物。【選択図】なし【特許請求の範囲】
【請求項１】
（Ａ）シロキサン単位の平均組成が一般式（１）で表されるオルガノポリシロキサン１〜７０重量％、
ＲａＳｉＯ４−ａ／２  （１）
（式（１）中、Ｒは炭素数１〜１６の一価炭化水素基、ａは１〜３）
（Ｂ）炭素数１０〜１４の脂肪酸由来部分又はアルキル基を有する非イオン性界面活性剤１〜２０重量％、
（Ｃ）水９〜９７重量％、および
（Ｄ）ポリオキシアルキレン脂肪酸エステル、ポリオキシアルキレンソルビタン脂肪酸エステル又はポリオキシアルキレンアルキルエーテルから選択されるエステル又はエーテル化合物（ポリオキシアルキレン脂肪酸エステルおよびポリオキシアルキレンソルビタン脂肪酸エステルの脂肪酸由来部分とポリオキシアルキレンアルキルエーテルのアルキル部分の炭素数は１５〜２０であって、炭素数１５〜１８の直鎖アルキル基又は直鎖アルケニル基を含み、エステル又はエーテル化合物のポリオキシアルキレン部分は炭素数２〜４のポリオキシアルキレンである）（Ａ）成分に対して１〜２０重量％
からなることを特徴とするカーポリッシュ用エマルジョン。
【請求項２】
（Ａ）ないし（Ｃ）成分からなるエマルジョンを調製した後に（Ｄ）成分を添加する方法によって得られる請求項１記載のカーポリッシュ用エマルジョン。
【請求項３】
（Ｄ）成分が、炭素数１６〜１８の直鎖脂肪酸のポリオキシアルキレン脂肪酸エステル又はポリオキシアルキレンソルビタン脂肪酸エステルであることを特徴とする請求項１又は２のいずれかに記載のカーポリッシュ用エマルジョン。
【発明の詳細な説明】
【技術分野】
【０００１】
本発明は、車両塗装面、特に自動車の塗装面に撥水性、水滴滑落性を維持しながら、光沢および艶出しが更に向上するカーポリッシュ用エマルジョン組成物に関する。
【背景技術】
【０００２】
これまで、自動車などの塗装面に対して自動式洗車機で噴霧又は塗布工程のみで撥水性を付与するために、各種のシリコーンオイルを乳化剤で乳化したエマルジョンが用いられている。例えば、ジメチルシリコーンオイルを、水中でアルキル鎖とポリオキシアルキレン鎖とからなる非イオン性界面活性剤で乳化又はマイクロエマルジョン化した組成物を使用することにより、優れた撥水性や水滴滑落性が付与されることは広く知られている（特許文献１）。しかしながらこの組成物を用いる場合には、光沢および艶出し効果の点では改良の余地があった。
【０００３】
一方、シリコーンとしてアミノ変性シリコーンを選択し、これを非イオン系界面活性剤で乳化したエマルジョンを用いることも知られている（特許文献２）。アミノ変性シリコーンのエマルジョンを用いる場合には、撥水性と優れた光沢および艶出しの効果はあるものの、水滴滑落性の点でジメチルシリコーンに比較して必ずしも十分なものではなかった。
【０００４】
又、ジメチルシリコーンオイルおよびアミノ変性シリコーンオイルの双方を必須成分とするエマルジョン組成物も提案されている（特許文献３）。この場合には、撥水、滑り性、光沢および艶出し効果が、従来の手掛けのワックス処理やコート剤処理と比べて遜色の無い性能を有し、特に自動式洗車機において簡便に処理できる車両塗装面の艶出し剤として優れているが、塗装面の付着性、水滴滑落跡の塗りムラでいまだ十分ではなかった。
【０００５】
これら従来技術による組成物は、車両塗装面に対し、水滴滑落跡の塗りムラ、表面の汚損により、光沢および艶出し効果が十分に発揮されず、更なる向上が求められていたのである。
【先行技術文献】
【特許文献】
【０００６】
【特許文献１】特開平７−３０５０３３号公報
【特許文献２】特開平９−５３０５０号公報
【特許文献３】特開２００５−２９６９５号公報
【発明の概要】
【発明が解決しようとする課題】
【０００７】
本発明は、上記の事情に鑑み、車両塗装面、特に自動車の塗装面に塗りムラなく付着し、撥水性、水滴滑落性を維持しながら、光沢および艶出しが更に向上するエマルジョン組成物、特に門型洗車機やスプレー洗車機などの自動式洗車機に使用するのに好適なエマルジョン組成物を提供することを課題とする。
【課題を解決するための手段】
【０００８】
本発明者は、上記課題を解決するために、鋭意研究を重ねた結果、オルガノポリシロキサンを非イオン性界面活性剤により乳化した水性エマルジョンに、更に、特定のエステル又はエーテル化合物を含むエマルジョン組成物により課題が解決されることを見出し、本発明をなすに至った。すなわち本発明は、
［１］（Ａ）シロキサン単位の平均組成が一般式（１）で表されるオルガノポリシロキサン１〜７０重量％、
ＲａＳｉＯ４−ａ／２  （１）
（式（１）中、Ｒは炭素数１〜１６の一価炭化水素基、ａは１〜３）
（Ｂ）炭素数１０〜１４の脂肪酸由来部分又はアルキル基を有する非イオン性界面活性剤１〜２０重量％、
（Ｃ）水９〜９７重量％、および
（Ｄ）ポリオキシアルキレン脂肪酸エステル、ポリオキシアルキレンソルビタン脂肪酸エステル又はポリオキシアルキレンアルキルエーテルから選択されるエステル又はエーテル化合物（ポリオキシアルキレン脂肪酸エステルおよびポリオキシアルキレンソルビタン脂肪酸エステルの脂肪酸由来部分とポリオキシアルキレンアルキルエーテルのアルキル部分の炭素数は１５〜２０であって、炭素数１５〜１８の直鎖アルキル基又は直鎖アルケニル基を含み、エステル又はエーテル化合物のポリオキシアルキレン部分は炭素数２〜４のポリオキシアルキレンである）（Ａ）成分に対して１〜２０重量％
からなることを特徴とするカーポリッシュ用エマルジョン。
［２］（Ａ）ないし（Ｃ）成分からなるエマルジョンを調製した後に（Ｄ）成分を添加する方法によって得られる［１］記載のカーポリッシュ用エマルジョン。
［３］（Ｄ）成分が、炭素数１６〜１８の直鎖脂肪酸のポリオキシアルキレン脂肪酸エステル又はポリオキシアルキレンソルビタン脂肪酸エステルであることを特徴とする［１］又は［２］のいずれかに記載のカーポリッシュ用エマルジョン。
【発明の効果】
【０００９】
本発明の組成物は、特に門型洗車機やスプレー洗車機などの自動式洗車機に使用の際、車両塗装面に水滴滑落跡の塗りムラなく付着し、光沢および艶出し効果、撥水性、水滴滑落性を付与する効果を奏する。
【発明を実施するための形態】
【００１０】
以下、本願発明について具体的に説明する。
本発明の（Ａ）オルガノポリシロキサンの平均組成を表す、一般式（１）のＲはケイ素原子に結合した炭素数１〜１６の一価炭化水素基であって、具体的には、メチル、エチル、プロピル、ブチル、ペンチル、ヘキシル、ヘプチル、オクチル、ノニル、デシル、トリデシル、ヘキサデシルなどの直鎖又は分岐アルキル基、フェニル、メチルフェニルなどのアリール基、フェニルメチル、フェニルプロピルなどのアラルキル基、ビニル基、アリル基などのアルケニル基である。これらの炭化水素基は分子中で同一であっても、異なっていてもよい。一価炭化水素基の好ましい例は、メチル基、エチル基、プロピル基、フェニル基、フェニルプロピル基であり、特にメチル基が好ましい。
【００１１】
（Ａ）オルガノポリシロキサンは、そのシロキサン単位が、末端単位となるＲ３ＳｉＯ１／２のＭ単位、線状の構造をとるＲ２ＳｉＯ２／２のＤ単位、分岐構造をもたらすＲＳｉＯ３／２のＴ単位、同じく分岐構造をもたらすＳｉＯ４／２のＱ単位から構成され、これら単位がランダムに又はブロック状で結合しているものである。一般式（１）のＲａＳｉＯ４−ａ／２は、これらのシロキサン単位の平均組成を表すもので、ａはＭ、Ｄ、ＴおよびＱ単位の構成比によって異なり、ａは１ないし３、好ましくは１．８〜２．２である。（Ａ）オルガノポリシロキサンは、線状又は分岐構造、又はこれらの混合物であってもよいが、実質的に線状構造をとることが、本発明の目的である、カーポリッシュ用のエマルジョンの特性を発揮する上で好ましい。
【００１２】
（Ａ）オルガノポリシロキサンは、２５℃の動粘度が３５〜３０，０００ｍｍ２／ｓのものであって好ましくは、動粘度が３００〜３，０００ｍｍ２／ｓである。これらの範囲のオルガノポリシロキサンを１種、又は異なる動粘度のオルガノポリシロキサンを２種以上併用してもよい。オルガノポリシロキサンの動粘度が３５ｍｍ２／ｓ以下であると十分な艶出し効果が得られず、又、動粘度が３０，０００ｍｍ２／ｓ以上であると塗装面にしみやムラなどが発生するので好ましくない。（Ａ）オルガノポリシロキサンは当業者には公知の方法によって製造することができる。
【００１３】
本発明のカーポリッシュにおいては、施工後高撥水性を付与するためのエマルジョン組成物として、（Ａ）オルガノポリシロキサンを（Ｂ）成分である炭素数１０〜１４の脂肪酸由来部分又はアルキル基を有する非イオン性界面活性剤を用いて乳化することが必須である。本発明で使用する（Ｂ）界面活性剤は、親水性と親油性の均衡を表すＨＬＢ値が１０．０〜１５．０である非イオン性界面活性剤が好ましく、このＨＬＢ値範囲の非イオン性界面活性剤であれば特に限定されるものではない。使用する界面活性剤のＨＬＢ値が適正でないとオルガノポリシロキサンを乳化することが困難であり、又、たとえ乳化できたとしても、適正なＨＬＢ値の界面活性剤で調製したものでないと、貯蔵安定性、希釈安定性が悪く十分な性能を発現することができない。本発明のエマルジョン組成物は水溶媒系であるため、溶剤を用いる系に比較して環境に配慮されている点からも好ましい。
【００１４】
本発明の（Ｂ）非イオン系界面活性剤の好ましい例として、ソルビタン脂肪酸エステル、グリセリン脂肪酸エステル、デカグリセリン脂肪酸エステル、ポリグリセリン脂肪酸エステル、プロピレングリコールペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリオキシエチレンアルキルアミン脂肪酸アミド、ポリオキシエチレン脂肪酸エステルなどの脂肪酸誘導体、ポリオキシエチレンアルキルエーテル、ポリオキシエチレンポリオキシプロピレンアルキルエーテルなどのアルキルエーテル類等があげられる。本発明の（Ｂ）界面活性剤は、脂肪酸誘導体にあっては炭素数１０〜１４の脂肪酸に由来するもの、又、アルキルエーテル類にあってはアルキル部分の炭素数は１０〜１４のものが用いられる。安全性、安定性、工業的な入手という点からポリオキシエチレンアルキルエーテル又はポリオキシエチレンポリオキシプロピレンアルキルエーテルが好ましい。又、これらの界面活性剤は単体又は２種類以上の混合物として使用することができる。
【００１５】
本発明の（Ｄ）成分のエステル又はエーテル化合物は、（Ａ）〜（Ｃ）からなるエマルジョンに用いて、水滴滑落跡に塗りムラなく付着し、撥水性および水滴滑落性を維持しながら光沢および艶出しの効果を付与するための必須の成分である。（Ｄ）成分は１種類を用いてもよいし、又、２種以上を組み合わせて用いてもよい。又、（Ｄ）成分は、（Ａ）成分および（Ｂ）成分を（Ｃ）成分の水に乳化してエマルジョン調製する際に用いてもよいが、（Ａ）〜（Ｃ）からなるエマルジョンを調製後に添加することが好ましい。（Ｄ）成分の添加量は、（Ａ）に対して、１〜２０重量％、好ましくは１〜１０重量％である。（Ｄ）の添加量が１％以下では本発明の目的とする効果が十分ではなく、２０％以上ではエマルジョンの安定性が低下するので好ましくない。
【００１６】
本発明の（Ｄ）成分のエステル化合物又はエーテル化合物において、ポリオキシアルキレン脂肪酸エステルおよびポリオキシアルキレンソルビタン脂肪酸エステルの脂肪酸由来部分とポリオキシアルキレンアルキルエーテルのアルキル部分の炭素数はそれぞれ１５〜２０であって、炭素数１５〜１８の直鎖アルキル基又は直鎖アルケニル基を有していることを必須とする。炭素数１５〜１８の直鎖アルキル基又は直鎖アルケニル基を含んでいることを必要とする理由は明らかではないが、直鎖部分を含むことにより塗布した後に、これら直鎖部分の相互作用により、本発明の目的とする光沢および艶出しなどの効果が発揮されると考えられる。本発明の（Ｄ）成分の最も好ましい例は、炭素数１６〜１８の直鎖脂肪酸のポリオキシアルキレン脂肪酸エステル又はポリオキシアルキレンソルビタン脂肪酸エステルである。
【００１７】
本発明の（Ｄ）成分、エステル化合物又はエーテル化合物のポリオキシアルキレン基は、炭素数２〜４のポリオキシエチレン基、ポリオキシプロピレン基又はポリオキシブチレン基であり、これらがランダム又はブロック状に結合したものであってもよい。ポリオキシアルキレン基の鎖長は、（Ｄ）成分の脂肪酸部分又はアルキル部分の炭素数によって異なり、（Ｄ）成分としてＨＬＢ値が１０〜１６となるようなものであればよい。
【００１８】
本発明の（Ｄ）成分のうち、ポリオキシアルキレン脂肪酸エステル化合物は、上記の炭素数の脂肪酸とポリオキシアルキレンとのエステルであって、脂肪酸とポリオキシエチレンとの１対１のエステルでも、ポリオキシアルキレンに対して２個の脂肪酸がエステル結合したものであってもよく、これらの混合物であってもよい。ポリオキシアルキレン脂肪酸エステルの具体的として、ポリオキシエチレンオレイン酸エステル、ポリオキシエチレンジオレイン酸エステル、ポリオキシエチレンステアリン酸エステル、ポリオキシエチレンジステアリン酸エステル等があげられる。
【００１９】
（Ｄ）成分のポリオキシアルキレンソルビタン脂肪酸エステルにおいて、ソルビタン部分は、一般式（Ａ）〜（Ｃ）で表されるような、炭素数６の糖アルコールであるソルビットが脱水して環状物となったものに由来し、これらの単独又は混合物であってもよい。
【化１】
2011006500.tif 000002
ソルビタン由来部分は、ポリオキシアルキレンソルビタン脂肪酸エステルの脂肪酸由来部分とポリオキシアルキレン部分との連結基であって、式（Ａ）〜（Ｃ）の分子中のＯＨ基部分がエーテル結合又はエステル結合を介してポリオキシアルキレン又は脂肪酸部分と結合している。本発明のポリオキシアルキレンソルビタン脂肪酸エステルにおいて、ソルビタン部分への脂肪酸由来部分およびポリオキシアルキレン部分の結合は、１個づつに限られるものではなく、ＯＨ基の全て又は一部に脂肪酸又はポリオキシエチレンが結合したもの、又はこれらの混合物である。
【００２０】
（Ｄ）成分のポリオキシアルキレンソルビタン脂肪酸エステルの具体例として、ポリオキシエチレンソルビタンオレイン酸エステル、ポリオキシエチレンソルビタンステアリン酸エステル等を挙げることができる。更に（Ｄ）成分のポリオキシアルキレンアルキルエーテルの具体例として、ポリオキシエチレンオレイルエーテル、ポリオキシエチレンステアリルエーテル、ポリオキシエチレンセチルエーテル等があげられる。
【００２１】
本発明のカーポリッシュは、（Ａ）〜（Ｄ）成分からなるエマルジョン組成物として使用することが必須である。エマルジョン組成物の製造には当業者に公知の方法を用いることができ、エマルジョンの製造のために適当な常用の混合機、例えばホモジナイザー、コロイドミル、ホモミキサー、高速ステーターローター攪拌装置等を用いて上記成分を混合、乳化することにより製造することができる。本発明エマルジョン組成物を製造する方法は（Ａ）成分、（Ｂ）成分および（Ｃ）成分を均一に混合してから、高せん断をかけて乳化した後、（Ｄ）成分を混合する方法が、エマルジョンの保存安定性、光沢および艶出し効果を発揮する上で好ましい。
【００２２】
本発明においては、本発明の目的を損なわない範囲において、ワックス類などの車輌用撥水剤に通常用いられる成分を添加することができる。必要に応じて含有させることのできる他の成分としては、カルナバワックス等の植物系ワックス、蜜蝋等の動物系ワックス、ポリエチレンワックス、パラフィンワックス等の石油系ワックス、シリコーンワックス、流動パラフィン等の液状ワックス、フッ素化合物、石油系有機溶剤、ジメチルシリコーンオイル、環状シリコーンオイル、変性シリコーンオイル類、アルコール系有機溶剤、アルカノールアミン系有機溶剤、グリコールエーテル系有機溶剤、ケトン系有機溶剤、エーテル系有機溶剤、有機酸類、アミノ酸類、香料、顔料、染料、研磨剤、ｐＨ調整剤、防腐剤、光安定剤、防錆剤、紫外線吸収剤等を挙げることができる。
【００２３】
本発明のエマルション組成物を含有するカーポリッシュの使用形態としては、水系エマルション液状ワックス、カーシャンプーワックス、クリーム状、半練り状、エアゾル状、門型洗車機用撥水剤、自動車塗装用コーティング剤、又、布帛にカーポリッシュを含浸させたワイパー等があげられる。又、自動車の塗装面の他に自動車のガラス、タイヤ、サイドミラー、リアミラー用撥水性付与剤としても使用することができる。
【００２４】
この中でも本発明で使用するエマルジョン組成物は、スプレーするだけで自動車塗装面に対し効率的に付着し、拭き上げなどの操作なく撥水性などの機能を発揮することができるので、自動洗車機に使用することで、その効果を最も発揮することができる。自動洗車機として、門型洗車機又はスプレー洗車機などをあげることができる。本発明のエマルジョン組成物をこれら洗車機に使用する際には、オルガノポリシロキサン分として０．００５〜１重量％程度となるよう濃度を調整することが好ましい。
【実施例】
【００２５】
本発明を実施例に基づいて具体的に説明するが、本発明は以下の実施例に限定されるものではない。例中の「％」は「重量％」を示す。又、全ての粘度の数値は２５℃の温度のものである。実施例における塗装板の前処理、安定性、光沢、撥水性および水滴滑落性の評価方法は以下のとおりである。
【００２６】
＜塗装板の前処理＞
カチオン電着塗装片面メラミン焼き付け塗装板（ＪＩＳ  Ｇ３１４１（ＳＰＣＣ、ＳＤ）０．８ｍｍ×７０ｍｍ×７０ｍｍ  接触角；８４°）の表面を洗浄剤で洗浄および水洗後、動粘度１０００ｍｍ２／ｓ  、アミノ当量１，７００ｇ／ｍｏｌのアミノ変性シリコーンオイルを約１８％  含有する非イオン性のアミノ変性シリコーンエマルジョンのシリコーン分が約０．１％になるようにエマルジョンを調整後、約１５ｃｍ離れた距離からトリガースプレーで３０秒間スプレーし、エアブローで乾燥したものを試験片とした。
【００２７】
＜安定性の評価方法＞
シリコーン分が約０．１％になるようにエマルジョン組成物を調整後、１００ｍｌのビーカーに満たし、１時間静置後、目視で、液面の油滴の有無を観察した。
【００２８】
＜光沢、艶出しの評価方法＞
上記の下地処理した塗装板にシリコーン分が約０．１％になるようにエマルジョン組成物を調整後、約１５ｃｍ離れた距離からトリガースプレーで３０秒間スプレーした。室温下で１時間静置乾燥後、光沢度計（堀場製作所（株）  ＧＬＯＳＳ  ＣＨＥＣＫＥＲ  ＩＧ−３３１型、測定条件；入射角６０°）試験片の任意の５点の光沢度（°）を測定し、平均値を求めた。
【００２９】
＜撥水性の評価方法＞
上記の下地処理した塗装板にシリコーン分が約０．１％になるようにエマルジョン組成物を調整後、約１５ｃｍ離れた距離からトリガースプレーで３０秒間スプレーした。室温下で１時間静置乾燥後、接触角測定器（協和界面科学（株）  接触角計  ＣＡ−Ｘ１５０型、測定条件；室温、滴下蒸留水滴；約１．８μＬ）で試験片の任意の５点の接触角（°）を測定し、平均値を求めた。
【００３０】
＜水滴滑落性の評価方法＞
上記の下地処理した塗装板にシリコーン分が約０．１％になるようにエマルジョン組成物を調整後、約１５ｃｍ離れた距離からトリガースプレーで３０秒間スプレーした。室温下で１時間静置乾燥後、接触角測定器（協和界面科学（株）  接触角計  ＣＡ−Ｘ１５０型、測定条件；室温、滴下蒸留水滴；約５０μＬ）で試験片の任意の５点の転落角（°）を測定し、平均値を求めた。
【００３１】
［実施例１］
（Ａ）動粘度が３５０ｍｍ２／ｓのジメチルシリコーンオイル５５％に、（Ｂ）界面活性剤として、ＨＬＢ値が１２のポリオキシエチレントリデシルエーテル５％、（Ｃ）水４０％を加えて均一になるまでホモミキサーによりエマルジョンを調製した後、ポリオキシエチレンモノオレイン酸エステル（商品名；ペグノール（登録商標）１４−Ｏ  東邦化学工業社製、ＨＬＢ  １１．５）を（Ａ）ないし（Ｃ）の総量に対して１．５％（（Ａ）に対して約２．７％）を添加混合し、本発明のエマルジョン組成物を得た。得られたエマルジョン組成物は白色液状であった。組成、安定性、光沢、撥水性および水滴滑落性の評価結果を表１に示す。
【００３２】
［実施例２］
ポリオキシエチレンモノオレイン酸エステルの添加量を５％とした以外は実施例１と同様にして本発明のエマルジョン組成物を得た。得られたエマルジョン組成物は白色液状であった。組成、安定性、光沢、撥水性および水滴滑落性の評価結果を表１に示す。
【００３３】
［実施例３］
ポリオキシエチレンモノオレイン酸エステルに替えて、ポリオキシエチレンオレイルエーテル（商品名；ペグノール（登録商標）Ｏ−１０７  東邦化学工業社製、ＨＬＢ  １０．７）１．５％を添加混合した以外は実施例１と同様にして本発明のエマルジョン組成物を得た。得られたエマルジョン組成物は白色液状であった。組成、安定性、光沢、撥水性および水滴滑落性の評価結果を表１に示す。
【００３４】
［実施例４］
ポリオキシエチレンモノオレイン酸エステルに替えて、ポリオキシエチレンソルビタンステアリン酸エステル（商品名；ペグノール（登録商標）Ｔ−６０  東邦化学工業社製、ＨＬＢ  １４．９）１．５％を添加混合した以外は実施例１と同様にして本発明のエマルジョン組成物を得た。得られたエマルジョン組成物は白色液状であった。組成、安定性、光沢、撥水性および水滴滑落性の評価結果を表１に示す。
【００３５】
［比較例１］
動粘度が３５０ｍｍ２／ｓのジメチルシリコーンオイル５５％に、ＨＬＢ値が１２のポリオキシエチレントリデシルエーテル５％、（Ｃ）水４０％を加えて均一になるまでホモミキサーによりエマルジョンを調製した。得られたエマルジョン組成物は白色液状であった。組成、安定性、光沢、撥水性および水滴滑落性の評価結果を表１に示す。
【００３６】
［比較例２］
比較例１で得られたエマルジョン組成物に、ＨＬＢが１１のポリオキシエチレンデシルエーテル１．５％を添加混合しエマルジョン組成物を得た。得られたエマルジョン組成物は白色液状であった。組成、安定性、光沢、撥水性および水滴滑落性の評価結果を表１に示す。
【００３７】
［比較例３］
比較例１で得られたエマルジョン組成物に、ＨＬＢが１１のポリオキシエチレンデシルエーテル５％を添加混合しエマルジョン組成物を得た。得られたエマルジョン組成物は白色液状であった。組成、安定性、光沢、撥水性および水滴滑落性の評価結果を表１に示す。
【００３８】
［比較例４］
比較例１で得られたエマルジョン組成物に、ＨＬＢが１１のポリオキシエチレンデシルエーテル１０％を添加混合しエマルジョン組成物を得た。得られたエマルジョン組成物は白色ペースト状であった。組成、安定性、光沢、撥水性および水滴滑落性の評価結果を表１に示す。
【００３９】
【表１】
2011006500.tif 000003
【産業上の利用可能性】
【００４０】
本発明の水性エマルジョン組成物は、車両塗装面、特に自動車の塗装面に塗りムラなく付着し、撥水性、水滴滑落性を維持しながら、光沢および艶出しが更に向上する効果があり、特に門型洗車機やスプレー洗車機などの自動式洗車機に使用する艶出し剤・撥水剤として、極めて有用である。